(57)【要約】【課題】高い熱伝導率の値を有する熱伝導シートおよびその製造方法を提供すること。【解決手段】炭素数２〜４のアルキル基を有するアルキルアクリレートおよび／または炭素数２〜４のアルコキシアルキル基を有するアルコキシアルキルアクリレートを主成分とするアクリルゴム１００質量部に対し、平均粒径１５〜６００μｍのグラファイトを４５０〜７５０質量部配合した組成物からなるシートを、熱プレス架橋してなる熱伝導シートによる。【選択図】なし【特許請求の範囲】
【請求項１】
炭素数２〜４のアルキル基を有するアルキルアクリレートおよび／または炭素数２〜４のアルコキシアルキル基を有するアルコキシアルキルアクリレートを主成分とするアクリルゴム１００質量部に対し、平均粒径１５〜６００μｍのグラファイトを４５０〜７５０質量部と架橋剤を配合した組成物からなるシートを、熱プレス架橋したことを特徴とする熱伝導シート。
【請求項２】
炭素数２〜４のアルキル基を有するアルキルアクリレートおよび／または炭素数２〜４のアルコキシアルキル基を有するアルコキシアルキルアクリレートを主成分とするルアクリルゴム１００質量部に対し、平均粒径１５〜６００μｍのグラファイトを４５０〜７５０質量部と架橋剤を配合した組成物を混練し、圧延ロールでシート化した後、熱プレスにより架橋したことを特徴とする熱伝導シートの製造方法。
【請求項３】
前記圧延ロールでシート化した複数枚のシートを熱プレスにより一体して架橋したことを特徴とする請求項２に記載の熱伝導シートの製造方法。
【発明の詳細な説明】
【技術分野】
【０００１】
本発明は、コンピューターのＣＰＵや発光ダイオード等の電子部品の発熱体の放熱用、床暖房或いは融雪シート等の面方向への熱伝導特性に優れ、かつ柔軟性のある熱伝導シート及びその製造方法に関する。
【背景技術】
【０００２】
従来、電子部品から発生する熱を効率よく放出し、電子部品の過熱を防止するために、発熱源である電子部品に接触するように柔軟性のある熱伝導材を配置することが行われてきた。
【０００３】
特に近年は、ＣＰＵの高速化やＬＥＤ照明の高輝度化に伴う発熱量の増加に対応するために、高い熱伝導率を持つ熱伝導材が必要とされている。この熱伝導材としては、ゴム、樹脂等の母材中に、セラミックス、グラファイト、金属等からなる充填材を分散させたものが使用されてきた。
例えば、シリコーンゴム組成物にグラファイトを充填した熱伝導シート（特許文献１）、エチレンプロピレン系ゴムにグラファイトを充填した熱伝導シート（特許文献２）が提案されている。
【先行技術文献】
【特許文献】
【０００４】
【特許文献１】特開平１０−２９８４３３号公報
【特許文献２】特開２００２−３６７０号公報
【発明の概要】
【発明が解決しようとする課題】
【０００５】
ところが、特許文献１の熱伝導シートは、シリコーンゴム組成物の充填量の限界が小さく、熱伝導率の値を数Ｗ／ｍＫ程度にすることしかできなかった。また、特許文献２の熱伝導シートもグラファイトを高充填するためにプロセスオイルを配合しているが、プロセスオイルの配合量が多いため、かえって熱伝導率を下げてしまい、十分な熱伝導効果が得られないという問題があった。
【０００６】
本発明は、上記事情を鑑みてなされたもので、高い熱伝導率の値を有する熱伝導シートおよびその製造方法を提供することを目的とする。
【課題を解決するための手段】
【０００７】
本発明の熱伝導シートは、炭素数２〜４のアルキル基を有するアルキルアクリレートおよび／または炭素数２〜４のアルコキシアルキル基を有するアルコキシアルキルアクリレートを主成分とするアクリルゴム１００質量部に対し、平均粒径１５〜６００μｍのグラファイトを４５０〜７５０質量部配合した組成物からなるシートを、熱プレス架橋したものであること特徴とする。
【０００８】
また、本発明の熱伝導シートの製造方法は、炭素数２〜４のアルキル基を有するアルキルアクリレートおよび／または炭素数２〜４のアルコキシアルキル基を有するアルコキシアルキルアクリレートを主成分とするアクリルゴム１００質量部に対し、平均粒径１５〜６００μｍのグラファイトを４５０〜７５０質量部と架橋剤を配合した組成物を混練し、圧延ロールでシート化した後、熱プレスにより架橋したことを特徴とする。
【０００９】
さらに、前記組成物には、水酸化マグネシウムを５０〜２００質量部を配合することが好ましい。
【発明の効果】
【００１０】
本発明の熱伝導シートは、面方向の熱伝導率が極めて高い値を示すので、電子部品の温度の上昇を抑制することができる。さらに、熱伝導率を損なわずに難燃性を付与することが可能である。
【発明を実施するための形態】
【００１１】
以下、本発明の熱伝導シートおよびその製造方法について説明する。
本発明に使用される炭素数２〜４のアルキル基を有するアルキルアクリレートおよび／または炭素数２〜４のアルコキシアルキル基を有するアルコキシアルキルアクリレートを主成分とするアクリルゴムは、炭素数２〜４のアルキル基を有するアルキルアクリレートおよび／または炭素数２〜４のアルコキシアルキル基を有するアルコキシアルキルアクリレートと、さらに官能基を有するモノマーを少量含んでいる。
【００１２】
アルキルアクリレートとしては、エチルアクリレート、ブチルアクリレートなどが挙げられ、アルコキシアルキルアクリレートとしては、メトキシエチルアクリレート、メトキシメチルアクリレート、エトキシエチルアクリレートなどが挙げられる。
【００１３】
官能基を有するモノマーとしては、カルボキシル基、エポキシ基、（活性）塩素基などの官能基を有する付加重合可能なモノマーであり、１種または２種以上を組み合わせて使用される。具体的には、アクリル酸、メタクリル酸、マレイン酸、イタコン酸、フマル酸、マレイン酸モノエチル、マレイン酸モノ−ｎ−ブチル、フマル酸モノエチルなどのカルボキシル基含有モノマー、グリシジル（メタ）アクリレート、アリルグリシジルエーテルなどのエポキシ基含有モノマー、２−クロルエチルビニルエーテル、２−クロルエチルアクリレート、ビニルクロルアセテートなどの（活性）塩素基含有モノマーなどが挙げられる。
【００１４】
アクリルゴム中、全モノマー合計量に対して、官能基を有するモノマーの割合は、０．１〜１０質量％、好ましくは０．５〜６質量％である。官能基を有するモノマーの割合が０．１質量％以上であれば架橋後の強度や伸びなどの物性が優れ、逆に１０質量％以下であれば架橋が十分に行える。
【００１５】
アクリルゴムには、上記のモノマー成分以外に、共重合可能なモノマー成分を含有してもよい。例えば、上記のアクリレート以外のアクリル系モノマーや、共役ジエンモノマー、スチレン、エチレン、プロピレン、ブテン、酢酸ビニルなどが挙げられる。
【００１６】
アクリルゴムの具体的な製品としては、ユニマテック社製の「ＰＡ−４２２」「ＰＡ−５２２ＨＦ」「ＰＡ−３１２」「ＰＡ−４０２」「ＰＡ−４０３」「ＰＡ２１４」、日本ゼオン社製の「ＡＲ３１」「ＡＲ１２」等を挙げることができる。
【００１７】
上記のアクリルゴムに用いられる架橋剤としては、トリアジン系架橋剤、硫黄系架橋剤、アミン系架橋剤などが挙げられ、アクリルゴムに使用された官能基に応じて使用される。また、上記の架橋剤に応じて架橋促進剤を配合してもよい。
【００１８】
本発明の熱伝導シートに配合されるグラファイトは、混練工程での高充填化および高い熱伝導率を付与するため平均粒径１５〜６００μｍ、好ましくは３０〜５５０μｍのものを使用する。平均粒径が１５μｍ以上であれば高充填特性、熱伝導特性が優れ、また、６００μｍ以下であれば混練時間がかかり過ぎることがなく、表面特性が向上する。グラファイトの形状は、扁平状、球状などが使用できるが、扁平状が好ましい。また、本発明の熱伝導シートには、上記の平均粒径の範囲内であれば、異なる種類のグラファイトを２種以上配合してもよい。
【００１９】
配合されるグラファイトの具体例としては、伊藤黒鉛社製の「ＲＰ９９−１００」、日本黒鉛社製の「ＣＢ１００」、「ＡＣＢ５０」等が挙げられる。
【００２０】
熱伝導材料であるグラファイトは、アクリルゴム１００質量部に対して、４５０〜７５０質量部を配合する。４５０質量部以上であれば、熱伝導率が十分大きくなり、また、７５０質量部以下であればシート化が可能であり、シートの物性も維持できるので好ましい。
【００２１】
難燃性を高めるために使用される難燃剤としては、金属水酸化物が挙げられ、水酸化マグネシウム、水酸化アルミニウムが好ましく用いられる。難燃剤の配合量は、アクリルゴム１００質量部に対して、０〜２００質量部、好ましくは、５０〜１５０質量部の範囲で用いられる。
【００２２】
また、必要に応じて、カップリング剤、老化防止剤、滑剤等を配合することができる。
【００２３】
本発明の熱伝導シートの製造方法は、各配合成分を配合する配合工程、組成物を混練する混練工程、圧延ロール装置でシート化するシート化工程、熱プレスによりシートを架橋する架橋工程からなる。
【００２４】
まず、配合工程は、アクリルエラストマー、グラファイトおよび架橋剤と、必要に応じて難燃剤、その他の配合材料をそれぞれ所定の量となるよう秤量して、混合する。
【００２５】
次に、混練工程は、ニーダ、バンバリーミキサ、２本ロール等の機械を用いて、混合した配合材料を混練して組成物を製造する。
【００２６】
シート化工程は、温度４０〜１００℃に調整した圧延ロール装置を用い、混練りした組成物を供給して、圧延ロールの圧力により薄い熱伝導シートを成形する。ロールのギャップを調整することによりシートの厚さを調整することができる。シートの厚さは、０．１〜０．５ｍｍとすることが好ましい。
【００２７】
この厚さが０．１ｍｍ以上であれば、シートの強度が十分維持され、シートをロールから容易に剥がすことができるのでシート化が可能であり、また、０．５ｍｍ以下であれば熱伝導特性の良好なものが得られる。
【００２８】
シートの平滑性や熱伝導特性を向上させるため、圧延装置で製造したシートを熱プレスにより架橋する。熱プレスは、８０〜１４０℃の温度で、５〜２０分程度、０．５〜５．０ＭＰａの圧力で行うとよい。
【００２９】
厚さが０．５ｍｍを超えるシートを製造する場合は、上記の圧延ロール装置で製造した厚さ０．１〜０．５ｍｍのシートを複数枚重ねて、熱プレスによる架橋工程で一体化し製造することができる。
【００３０】
このようにして製造された熱伝導シートは、グラファイトがシートの面方向に配向するので面方向の熱伝導率の値が５０Ｗ／ｍＫ以上、好ましくは６０Ｗ／ｍＫ以上、より好ましくは６５Ｗ／ｍＫ以上となる。
【００３１】
実施例および比較例で使用される原料、ならびに実施例および比較例で製造した熱伝導シートの物性等の測定は、以下の方法による。
【００３２】
［グラファイトの粒径］
レーザー回析・散乱式粒度分布測定装置（セイシン企業製レーザーマイクロンサイザー「ＬＳＭ−３５０」）を用いて測定した。
【００３３】
［成形性］
以下の基準で実施例および比較例で製造した熱伝導シートを目視で評価した。
○：均一に混練でき、成形性が良好でシート表面にあばたが無い。
△：均一な混練は可能であるが、シート表面に若干あばたが生じる。
×：均一に混練できず、シート化が不可能。
【００３４】
［熱伝導率］
以下に記載した密度、熱拡散率及び比熱容量の測定値を用いて、次式によって計算した。
熱伝導率（Ｗ／ｍＫ）＝密度（ｇ／ｃｍ３）×熱拡散率（ｃｍ２／ｓ）×比熱容量（Ｊ／ｇＫ）×１００
【００３５】
［強度］
以下の基準で実施例および比較例で製造した熱伝導シートを評価した。
○：直径５ｍｍの丸棒に巻きつけたときクラックがないこと
△：直径５ｍｍの丸棒に巻きつけたときクラックを生じるが、直径１０ｍｍの丸棒に巻きつけてクラックがないこと
×：直径１０ｍｍの丸棒に巻きつけてクラックが発生する
【００３６】
［密度］
ＭＥＴＴＬＥＲ製電子天秤「ＸＳ６４」（測定温度：室温、浸せき液：純水）を用い、アルキメデス法で測定した。
【００３７】
［熱拡散率］
幅：５ｍｍ、長さ：３０ｍｍのサンプルを、アルバック理工社製熱定数測定装置「ＰＩＴ−１」（測定温度：室温、雰囲気：５×１０−５Ｔｏｏｒ）を用い、光交流法で測定した。
【００３８】
［比熱容量］
ＴＡインスツルメンツ社製「ＤＳＣＱ１００」（測定温度：室温、比熱校正：サファイア）を用い、示差走査熱量計法で測定した。
【００３９】
実施例および比較例で使用した樹脂、グラファイト、水酸化マグネシウムは次のとおり。
アクリルゴムＡ：ユニマテック社製「ＰＡ−３１２」（エチルアクリレート系、官能基：エポキシ基）
アクリルゴムＢ：ユニマテック社製「ＰＡ−５２２ＨＦ」（エチルアクリレート系、官能基：カルボキシル基）
アクリルゴムＣ：デュポン社製「ベイマックＧ」エチレン−メチルアクリレート共重合体
ＥＰＤＭ：住友化学社製「ＥＰＤＭ５１４Ｆ」
シリコーンゴム：東レダウコーニングシリコーン「ＤＹ３２−１００５Ｕ」
グラファイトＡ：伊藤黒鉛社製「ＲＰ９９−１００」（扁平粉）、平均粒径：４３μｍ
グラファイトＢ：日本黒鉛社製「ＣＢ１００」（扁平粉）、平均粒径：８０μｍ
グラファイトＣ：日本黒鉛社製「ＡＣＢ５０」（扁平粉）、平均粒径：５００μｍ
グラファイトＤ：日本黒鉛社製「ＳＧ−ＢＬ４０」（球状）、平均粒径：４１μｍ
グラファイトＥ：日本黒鉛社製「ＣＰＢ２０」（扁平粉）、平均粒径：１９μｍ
グラファイトＦ：日本黒鉛社製「ＣＳＰ」（扁平粉）、平均粒径：１０μｍ
水酸化マグネシウム：協和化学工業社製「キスマ５Ｂ」
【００４０】
［実施例１］
アクリルゴムＡ：１００質量部に対して、グラファイトＡ：５７０質量部、水酸化マグネシウム：１００質量部を混合してニーダに投入し、８０℃の温度で２０分間混練した。次に、アミン系架橋剤「ヘキサメチレンジアミンカーバメート」：３質量部を投入し、５０℃の温度で５分間混練して組成物を得た。この組成物を圧延ロール装置に供給し、ロール温度７０℃、ロールギャップ０．４ｍｍで、厚さ０．４ｍｍのシートを製造した。さらに熱プレス装置を用いて、温度：１６０℃、圧力：１．５ＭＰａ、時間：１５分間の条件で架橋処理を行い、熱伝導シートを得た。
【００４１】
表１に示すとおり、成形性、強度ともに良好で、密度は２．０２ｇ／ｃｍ３、熱拡散率は０．４２３ｃｍ２／ｓ、比熱容量は０．９１６Ｊ／ｇＫであった。計算の結果、熱伝導率は、７８Ｗ／ｎＫであった。
【００４２】
【表１】
2013127020.tif 000002
【００４３】
［実施例２〜６および比較例１〜１０］
表１〜３に示す原料を用いた以外は実施例１と同様に組成物を得た後、圧延ロール装置で厚さ０．４ｍｍのシートを得た。アクリルゴムを用いた実施例２〜６と比較例４には架橋剤を配合し、実施例１と同様に熱プレスで架橋処理を行った。また、シリコーンゴムを用いた比較例３，７には、シリコーンゴム用の有機過酸化物架橋剤１質量部配合し、実施例１と同様に熱プレスで架橋処理を行った。さらに、ＥＰＤＭを用いた比較例１，５とアクリルゴムを用いた比較例８，９には、架橋剤を配合せずに熱プレス処理のみを行った。なお、比較例２，６，１０では、シート化できなかったため、それ以降の工程および評価は行っていない。
【００４４】
【表２】
2013127020.tif 000003
【００４５】
【表３】
2013127020.tif 000004